Brevet FR2725466A1 — publié le 19960412

PROCEDE DE PROTECTION EN HAUTEUR DE SUBJECTILES PAR TISSU ARME La présente invention caractérise un procédé destiné à réparer, consolider, embellir, imperméabiliser, et surtout empêcher provisoirement ou durablement la chute d'éclats ou de morceaux provenant de l'éclatement ou de la cassure partiels des subjectiles sur lesquels il est appliqué. Les vocables "provisoirement ou durablement" dépendent essentiellement de la dimension des "morceaux ou éclats" susceptibles de choir. Pour la commodité de la rédaction, le procédé sera décrit ultérieurement par les initiales THPSA. Ce procédé peut être appliqué sur toutes surfaces horizontales, verticales, ou d'inclinaisons diverses et constitue undispositif de protection contre la chute des particules plus ou moins grosses, par le fait que celles-ci se trouvent contenues dans l'espace constitué entre la surface du subjectile et le THPSA. Le complexe se présente généralement en rouleau de longueur et largeur variables dépendant des impératifs de tissage et d'enduction, ou de la géométrie des subjectiles à traiter (généralement de 1.00 à 1.20 de large pour la commodité de pose et de 50m de long.) Les lés constitués après découpes du rouleau sont alors appliqués par collage sur tous subzectiles propres, secs, dégraissés, non pulvérulents, et à peu près plans, au moyen d'une colle spécifique de haute viscosité préalablement posée sur lesdits subjectiles. La pose est faite à "recouvrement", les clés" se chevauchant les uns les autres, de façon à obtenir une surface sans rupture ou discontinuité. On réalise alors le soudage des surfaces en contact des recouvrements par tout moyen approprié, généralement à froid au moyen d'une colle PVC. La largeur de recouvrement est en principe de l'ordre de 5 à 10 cm. La pose s'effectue perpendiculairement à la longueur de la surface à traiter. Si la pose est effectuée horizontalement en plafond, il est conseillé, si possible, d'effectuer une retombée latérale sur les parois verticales, de l'ordre de 10 à 20 cm, de façon à renforcer la cohésion de l'ensemble et d'assurer la liaison entre subjectiles horizontaux et verticaux. La marouflage du complexe doit être fait soigneusement de façon à chasser au maximum les bulles d'air et obtenir la plus grande surface possible de collage. La réparation des supports devra comporter au préalable, l'élimination des parties non adhérentes puis la reconstitution du support à l'aide de mortiers adjuvantés par des liants organiques, compatibles avec les subjectiles. I1 peut arriver, Si des désordres affectent à nouveau la structure du subjectile traité, que des zones de délitage se reproduisent se matérialisant par des poches mal adhérentes qu'il convient d'opérer de la façon suivante a) ouverture de la poche par découpe périmétrique b) reconstitution et assainissement si besoin du subjectile c) remise en place d'un ou plusieurs lés du procédé "THPSA". Le procédé "THPSA" est sensible à l'humidité dans le cas d'infiltrations affectant le subjectile (défauts d'étanchéité de couverture par exemple), par altération du plan de collaqe. Dans ce cas, les poches contiennent de l'eau et la réparation se fait dans les mêmes conditions qu'au paragraphe précédent. Le "THPSA" a fait l'objet d'un classement M1 sur tout support incombustible. Le "THPSA" est un procédé de technique non courante, et les travaux effectués selon ce procédé, bénéficient d'une assurance de responsabilité décennale. REVENDICATIONS 1) Procédé de protection en hauteur des subjectiles par tissu armé caractérisé, en ce qu'il comporte les étapes suivantes a) découpe en lés avant application d'un tissu de verre tissé recouvert sur la face destinée à rester apparente de polychlorure de vinyle et d'un vernis protecteur. b) application de ces lés par collage (pose à recouvrement), au moyen d'une colle appropriée sur tous subjectiles de toutes inclinaisons, propres, secs, non gras et non pulvérulents. c) soudage à froid au moyen d'une colle pour PVC des surfaces de recouvrement des lés. Pour la commodité de la rédaction, le procédé sera décrit ultérieurement par les initiales "THPSA". 2) Procédé selon la revendication 1 caractérisé, en ce qu'il apporte au cours d'une seule intervention, la consolidation, l'imperméabilisation, la mise en propreté, et la mise hors chute de débris ou petits morceaux, de la face du subjectile sur lequel il est appliqué. 3) Procédé selon les revendications 1 et 2 caractérisé, en ce que toutes les étapes décrites se font successivement et définitivement au cours d'une seule intervention, et sans interruption provoquée par des délais de séchage ou de recouvrement. 4) Procédé selon la revendication 1 caractérisé en ce que le tissu utilisé est constitué par un tissu de verre à filaments continus de contexture 17,5 x 12 recouvert sur une face, d'un vernis acrylique et sur l'autre d'une enduction en polychlorure de vinyle suivi d'un vernis protecteur du type VMCH. L'enduction ayant fait l'objet d'un traitement antibactérien, anticryptogamique et ignifuge, et dont les caractéristiques physico-chimiques sont - Poids total ~ 275 gr/m2 - Epaisseur # 0,25 mm, norme NFG 07153 - Résistance rupture *Longitudinale -220 daN/5cm, norme NFG37103 *Transversale ~150 daN/5cm, norme NFG37103 - Résistance à la pénétration de l'eau Z 1000 mm, norme NFG37106 - Résistance à l'éclatement # 20 Bars, norme NFG07112 - Essai de réaction au feu # classement M1, brûleur électrique 5) Procédé selon la revendication 1 caractérisé en ce que les colles utilisées ont les caractéristiques suivantes a) colle appliquée sur subectile : tack immédiat très puissant densité ~ 1,4 Viscosité 8000 Cps Extrait sec 78% Base Terpolymère acrylique en milieu aqueux. b) colle de soudage des recouvrements des lés : copolymères vinyliques en milieu solvants coniques. Densité 0,96, extrait sec 30%, résistance à l'eau et aux hydrocarbures, aux acides et aux bases. 6) Procédé selon les revendications 4 et 5 caractérisé en ce que le classement au feu du procédé "THPSA" collé sur support incombustible est "M1". 7) Procédé selon la revendication n01 caractérisé par le fait qu'il est applicable sur tous subjectiles, de toutes inclinaisons, à la condition qu'ils soient secs, non pulvérulents, et non gras et que le test de pelage réalisé après collage sur le subjectile d'une bande de trois centimètres de large ne soit pas inférieure à 2,4 kg, soit 0,8 kg par cm. 8) Procédé caractérisé par le fait que les limites de résistances décrites dans l'une quelconque des revendications précédentes constituent des limites physico-chimiques maximum.